(57)【要約】【課題】靴ズレ防止用の保護皮膜や手の汚れ防止用の保護皮膜を簡単に形成することができ、また、水に濡れたり汗をかいたりしてもフィルム膜が溶けてベタベタすることがなく、靴ズレ防止効果や汚れ防止効果を長時間にわたって維持することができる皮膚表面の保護皮膜形成用スプレーを提供する。【解決手段】水溶性樹脂を２〜４０質量％、非水溶性樹脂を２〜４０質量％含有し、かつ水溶性樹脂と非水溶性樹脂の合計として１５〜５０質量％含有し、残部を溶媒としたスプレー原液を、噴射剤とともにスプレー容器内に充填した。また、前記スプレー原液に、滑性付与剤、香料、保湿剤、消臭剤、抗菌剤、界面活性剤、着色剤の１種または２種以上を添加することができる。また、前記スプレー原液：噴射剤の比率が、１：１〜１：４であることが好ましい。【選択図】なし【特許請求の範囲】
【請求項１】
水溶性樹脂を２〜４０質量％、非水溶性樹脂を２〜４０質量％含有し、かつ水溶性樹脂と非水溶性樹脂の合計として１５〜５０質量％含有し、残部を溶媒としたスプレー原液を、噴射剤とともにスプレー容器内に充填したことを特徴とする皮膚表面の保護皮膜形成用スプレー。
【請求項２】
スプレー原液に、滑性付与剤、香料、保湿剤、消臭剤、抗菌剤、界面活性剤、着色剤の１種または２種以上を添加する請求項１に記載の皮膚表面の保護皮膜形成用スプレー。
【請求項３】
スプレー原液：噴射剤の比率が、１：１〜１：４である請求項１または２に記載の皮膚表面の保護皮膜形成用スプレー。
【発明の詳細な説明】
【技術分野】
【０００１】
本発明は、靴ズレ防止用の保護皮膜や手の汚れ防止用の保護皮膜を簡単に形成することができる皮膚表面の保護皮膜形成用スプレーに関するものである。
【背景技術】
【０００２】
例えば、新しい靴を履いたり、サイズが合っていない靴を履いたりすると、かかとや指先等に靴ズレが発生して歩行が困難になる場合がある。そのため、特許文献１に示されるように、かかとの靴ズレ防止テープや、特許文献２に示されるように、靴ズレ防止用パッド等の商品が開発され広く使用に供されている。
【０００３】
しかしながら、特許文献１、２に示されるような靴ズレ防止テープや靴ズレ防止用パッド等においては、使用方法が煩雑であるという問題や正確な位置に貼り付けるのが難しいという問題があり、外出の際に簡単に処置することができなかった。また、見た目が良くないという問題や、使用中に位置ズレや剥がれを生じて保護効果を得られないという問題があり、ファッション性を重視する女性の満足感を得ることができなかった。
【０００４】
一方、エアゾールスプレー式で、肌にシュと吹きかけて透明な樹脂フィルム膜を形成し、靴ズレを防止するスプレーが市販されている（商品名「プレヒールズ」発売元：素数株式会社）。しかし、この商品の場合は、溶剤臭がして匂いが刺激的であるという問題や、洗浄性が悪く水や湯洗いでは落ちにくいため石鹸で洗い落とす必要があり面倒であるという問題があった。
【０００５】
その他、例えば自動車の整備工場、ガソリンスタンド、塗装工場、農家等のように、油に触れる作業が多い職場や細かい粉塵が多い職場では、手の皺や爪と皮膚の間に細かい汚れや油汚れ等が付着して、作業後に丁寧に手洗いしても汚れを完全に落とすことが難しいという問題があり、手の汚れ防止用の保護皮膜を簡単に形成することができる皮膚表面の保護皮膜形成用スプレーの開発が要望されていた。
【先行技術文献】
【特許文献】
【０００６】
【特許文献１】特開２０１８−２７２７７号公報
【特許文献２】特開２００２−３６９８３６号公報
【発明の概要】
【発明が解決しようとする課題】
【０００７】
本発明は上記のような従来の問題点を解決して、靴ズレ防止用の保護皮膜や手の汚れ防止用の保護皮膜を簡単に形成することができ、また少量の水に対して耐水性があり、また汗をかいたりしてもフィルム膜が溶けてベタベタすることがなく、靴ズレ防止効果や汚れ防止効果を長時間にわたって維持することができる皮膚表面の保護皮膜形成用スプレーを提供することを目的とする。
【課題を解決するための手段】
【０００８】
上記課題を解決するためになされた本発明の皮膚表面の保護皮膜形成用スプレーは、水溶性樹脂を２〜４０質量％、非水溶性樹脂を２〜４０質量％含有し、かつ水溶性樹脂と非水溶性樹脂の合計として１５〜５０質量％含有し、残部を溶媒としたスプレー原液を、噴射剤とともにスプレー容器内に充填したことを特徴とするものであり、これを請求項１に係る発明とする。
【０００９】
好ましい実施形態によれば、前記スプレー原液に、滑性付与剤、香料、保湿剤、消臭剤、抗菌剤、界面活性剤、着色剤の１種または２種以上を添加することができ、これを請求項２に係る発明とする。
【００１０】
また、その他の好ましい実施形態によれば、前記スプレー原液：噴射剤の比率が、１：１〜１：４であるのが好ましく、これを請求項３に係る発明とする。
【発明の効果】
【００１１】
請求項１に係る発明では、水溶性樹脂を２〜４０質量％、非水溶性樹脂を２〜４０質量％含有し、かつ水溶性樹脂と非水溶性樹脂の合計として１５〜５０質量％含有し、残部を溶媒としたスプレー原液を、噴射剤とともにスプレー容器内に充填したので、水溶性樹脂により使用後における水洗浄で保護皮膜を容易に洗い流すことができ、一方、非水溶性樹脂により使用中の発汗等による保護皮膜のベタツキ発生を防止することができることとなり、この結果、保護効果の高い皮膜をスプレーで簡単に形成し、かつ長時間にわたって維持することができ、しかも使用後は簡単に除去することができることとなる。
【００１２】
また、請求項２に係る発明では、スプレー原液に、滑性付与剤、香料、保湿剤、消臭剤、抗菌剤、界面活性剤、着色剤の１種または２種以上を添加するものとしたので、例えば、滑性付与剤を添加すると滑り性が向上して摩擦による靴ズレを軽減し、またストッキングが破れることを防止することができ、保湿剤を添加すると乾燥によりガサガサ・ひび割れしたかかと等に潤いを付与することができる。また、香料や着色を添加すれば皮膜に香りや色を付けることができ、消臭剤や抗菌剤を添加すれば皮膜の消臭や抗菌を図ることができる。また、界面活性剤を添加すれば汚れの付着をガードできるうえ、手洗いで簡単に汚れを落とすことができる等の効果を発揮し、皮膜の使用目的に応じて任意の機能を付加することができる。
【００１３】
また、請求項３に係る発明では、スプレー原液：噴射剤の比率が、１：１〜１：４の範囲としたので、噴射状態を安定して良好な状態に維持して、均一な保護皮膜を形成することができる。
【発明を実施するための形態】
【００１４】
以下に、本発明の好ましい実施の形態を示す。
本発明では、スプレー原液中に水溶性樹脂を２〜４０質量％、非水溶性樹脂を２〜４０質量％含有し、かつ水溶性樹脂と非水溶性樹脂の合計として１５〜５０質量％含有している。前記水溶性樹脂は、保護皮膜を溶媒に溶けやすくすること、および使用を終えた保護皮膜を水洗によって除去処理できるようにすることを目的として加える。
具体例としては、例えば、ポリビニルピロリドン（ＰＶＰ）、ポリビニルピロリドン・酢酸ビニル共重合体（ＰＶＰ／ＶＡ）、アクリル樹脂アルカノールアミン等を用いることができる。
【００１５】
水溶性樹脂の含有量としては、２〜４０質量％の範囲が好ましい。２質量％未満では、保護皮膜を水洗によって除去処理するのが難しくなり、一方、４０質量％を超えると樹脂が溶媒に完全に溶けるのが難しくなるからである。より好ましくは、１０〜２０質量％の範囲である。
【００１６】
前記非水溶性樹脂は、耐湿性を上げてベタツキ発生を防止し使用感の向上を図ることまた使用中の発汗等による保護皮膜のベタツキ発生を防止すること目的として加える。
具体例としては、例えば、アクリル酸ヒドロキシエチル・アクリル酸メトキシエチル共重合体、ビニルピロリドン・酢酸ビニル共重合体、アクリル酸アルキルエステル・メタクリル酸アルキルエステル・ジアセトンアクリルアミド・メタクリル酸共重合体、酢酸ビニル・クロトン酸共重合体、Ｎ−メタクリロイルオキシエチルＮ，Ｎジメチルアンモニウム−α−Ｎ−メチルカルボキシペタイン・メタクリル酸アルキル共重合体等を用いることができる。
【００１７】
非水溶性樹脂の含有量としては、２〜４０質量％の範囲が好ましい。２質量％未満では、耐湿性を上げてベタツキ発生を防止するのが難しくなり、一方、４０質量％を超えると樹脂が溶媒に完全に溶けるのが難しくなるからである。より好ましくは、１０〜２０質量％の範囲である。
【００１８】
更に、水溶性樹脂と非水溶性樹脂の合計としては、１５〜５０質量％の範囲で含有させるのが好ましい。１５質量％未満では、ベタツキがなく使用感の優れた保護皮膜を得ることが難しく、一方、５０質量％を超えると樹脂が溶媒に完全に溶けるのが難しくなるからである。より好ましくは、２５〜４０質量％の範囲である。
また、水溶性樹脂と非水溶性樹脂の配合割合については、いく通りも試験を行った結果、水溶性樹脂と非水溶性樹脂を１：１の比率で配合するのが最も優れた効果が得られたことを確認している。
【００１９】
残部は、エタノール等の溶媒である。また、このようにして得られたスプレー原液に、滑性付与剤、香料、保湿剤、消臭剤、抗菌剤、界面活性剤、着色剤の１種または２種以上を添加して、より高品質な保護皮膜を形成することもできる。例えば、滑性付与剤としてシリコンを添加することで、保護皮膜の滑り性を向上させ靴ズレの発生をより的確に防止することができる。
【００２０】
以上のように配合したスプレー原液は、噴射剤と混合してエアゾールとする。エアゾールの場合は、薄くて均一な皮膜を形成することができ、また操作性や保管性にも優れている。
前記噴射剤としては、ジメチルエーテル（ＤＭＥ）や液石油化ガス（ＬＰＧ）等の液化ガスや、窒素、炭酸ガス、酸化窒素ガス、圧縮空気等の圧縮ガスを用いることができる。ただし、液石油化ガス（ＬＰＧ）のみの場合や液石油化ガスの割合が多い場合は樹脂が溶けないので好ましくない。
【００２１】
前記スプレー原液と噴射剤の混合は、スプレー原液：噴射剤の比率が質量比で、１：１〜１：４の範囲で充填するのが好ましい。スプレー原液に対して、噴射剤が１：１より少ない（即ち、５０質量％未満である）と、スプレー原液を最後まで噴射しきれないおそれがあるとともに、保護皮膜の乾燥に時間を要して使い勝手が悪くなるおそれがある。一方、１：４より多い（即ち、８０質量％より多い）と、スプレー原液が少なくなって十分な厚みの保護皮膜を瞬時に形成するのが難しくなる。より好ましい範囲は、１：２〜１：３の範囲である。
【００２２】
（実施例）
以下に、本発明の実施例について説明する。
表１の配合例に示すように、水溶性樹脂：アクリル樹脂アルカノールアミン（互応化学工業(株)製の商品名「プラスサイズL53Dカラー用Ａ」）と、非水溶性樹脂：アクリル酸アルキルエステル・メタクリル酸アルキルエステル・ジアセトンアクリルアミド・メタクリル酸共重合体（互応化学工業(株)製の商品名「プラスサイズL53」）と、エタノールを主原料としてスプレー原液を作成した。更に、滑り性の向上成分としてシリコン（SH556FLUID、SH245 FLUID）を添加し、また、樹脂の可塑剤として多価アルコール（1.3-BG）を添加した。
上記のスプレー原液と、噴射剤（ＤＭＥ）の比率を質量比で１：２としてスプレー容器内に充填して、皮膚表面の保護皮膜形成用スプレーを得た。
【００２３】
作成した保護皮膜形成用スプレーを、かかとに向けて噴射して靴ズレ防止用の保護皮膜を形成した。３分経過すると、保護皮膜は乾いて透明な膜となり、皮膚に一体化して外観上は目立たないものとなった。
得られた保護皮膜の使用感（ベタツキ性）、膜の強さ（耐久性）、靴ズレ防止効果、洗浄性（洗い落としの容易性）等について調査した結果は、表１に示す通りで、靴ズレ防止用の保護皮膜として良好な評価が得られることが確認できた。
評価は、◎：非常に良い、〇：良い、△：良いとも悪いとも言えない、×：悪いという基準で判断した。
【００２４】
実施例のものでは、いずれも万遍なく噴射でき、かかと表面に薄くて均一な止保護皮膜を形成することができた。そして、この保護皮膜は膜強度が強くて滑り性も良好であり、長時間にわたって靴ズレの発生を防止できることが確認できた。また、使用中に汗をかいたり、水に濡れたりしても皮膜がベタベタになることはなく、透明な薄膜状態を保持できることも確認できた。更に、使用後において水洗いすれば、保護皮膜を簡単に洗い流すことが可能で、足に皮膜が残留しないことも確認できた。このように、実施例に示した保護皮膜は、靴ズレ防止皮膜として優れた効果を発揮することができた。
【００２５】
（比較例）
実施例と同じ成分からなるスプレー原液を、表２の配合例に示す割合で調合して作成しれ、このスプレー原液と、噴射剤（ＤＭＥ）の比率を質量比で１：２としてスプレー容器内に充填して、皮膚表面の保護皮膜形成用スプレーを得た。作成した保護皮膜形成用スプレーを、かかとに向けて噴射して靴ズレ防止用の保護皮膜を形成して、実施例と同様に、得られた保護皮膜の使用感（ベタツキ性）、膜の強さ（耐久性）、靴ズレ防止効果、洗浄性（洗い落としの容易性）等について調査した。
【００２６】
得られた結果は、表２に示す通り、いずれも使用中に靴ズレが発生して、靴ズレ防止用の保護皮膜としての効果を得ることはできなかった。また、水溶性樹脂または非水溶性樹脂のいずれかの含有量が多すぎるか、二つの樹脂の合計量が多すぎると、蜘蛛の巣状の噴射状態となって均一な薄膜状態を作成することができなかった。また、水溶性樹脂の含有量が少ないと洗浄性（洗い落としの容易性）が劣り、非水溶性樹脂の含有量が少ないと使用感（ベタツキ性）が劣って使用中に汗をかいたり、水に濡れたりすると皮膜がベタベタになる現象が生じた。また、水溶性樹脂と非水溶性樹脂の合計量が少ないと、膜の強さ（耐久性）が低下してすぐに破れる現象が生じた。
【００２７】
【表１】
2020083818.tif 000002
【００２８】
【表２】
2020083818.tif 000003
【００２９】
以上の説明からも明らかなように、本発明は靴ズレ防止用の保護皮膜保護皮膜を簡単に形成することができ、また少量の水に対して耐水性があり、また汗をかいたりしてもフィルム膜が溶けてベタベタすることがなく、靴ズレ防止効果や汚れ防止効果を長時間にわたって維持することができることとなる。
また、例えば、自動車の整備工場、ガソリンスタンド、塗装工場、農家等においては、作業時に汚れや油等が爪の間に入ったり皮膚に浸み込んだりして洗浄しても取れなくなるケースがあるが、作業前に本発明のスプレーで保護皮膜を形成しておけば、汚れや油等が爪の間に入ったり皮膚に浸み込んだりするのを防止することができ、作業後は洗浄により簡単に洗い落とすことができるため、汚れ防止にも優れた効果を発揮できることとなる。以上の靴ズレ防止皮膜や汚れ防止皮膜の他にも、様々な皮膚表面の保護皮膜形成用スプレーとして活用することができる。